(57)【要約】【課題】セルロース粒子又はセルロース繊維から成る耐衝撃性が向上されたセルロース成形物の製造方法を提供する。【解決手段】セルロースから成るセルロース成形物である粒子又は単繊維を、未架橋のエラストマーが分散されている分散液に浸漬し、分散液を前記粒子又は単繊維内に含浸する工程と、分散液を含浸した前記粒子又は単繊維を乾燥する乾燥工程と、該乾燥した粒子又は単繊維を、架橋剤が混入された架橋剤溶液中に浸漬し、架橋剤溶液を前記粒子又は単繊維内に含浸する工程と、架橋剤溶液を含浸した前記粒子又は単繊維を乾燥する乾燥工程と、該乾燥した粒子又は単繊維を加熱して該粒子又は単繊維内に含浸している未架橋のエラストマーを架橋させる架橋工程とを具備し、架橋剤により架橋された前記エラストマーであるゴム成分が前記粒子又は単繊維そのものの中に５重量％以上混入しているセルロース成形物を得る。【選択図】図２
2010242100.tif 000002
【特許請求の範囲】
【請求項１】
セルロースから成るセルロース成形物である粒子又は単繊維を、未架橋のエラストマーが分散されている分散液に浸漬し、分散液を前記粒子又は単繊維内に含浸する工程と、
分散液を含浸した前記粒子又は単繊維を乾燥する乾燥工程と、
該乾燥した粒子又は単繊維を、架橋剤が混入された架橋剤溶液中に浸漬し、架橋剤溶液を前記粒子又は単繊維内に含浸する工程と、
架橋剤溶液を含浸した前記粒子又は単繊維を乾燥する乾燥工程と、
該乾燥した粒子又は単繊維を加熱して該粒子又は単繊維内に含浸している未架橋のエラストマーを架橋させる架橋工程とを具備し、
架橋剤により架橋された前記エラストマーであるゴム成分が前記粒子又は単繊維そのものの中に５重量％以上混入しているセルロース成形物を得ることを特徴とするセルロース成形物の製造方法。
【請求項２】
分散液を含浸した前記粒子又は単繊維を乾燥する乾燥工程の前に、前記粒子又は単繊維の表面に付着している前記分散液を洗浄して除去する洗浄工程を有し、
架橋剤溶液を含浸した前記粒子又は単繊維を乾燥する乾燥工程の前に、前記粒子又は単繊維の表面に付着している前記架橋剤溶液を洗浄して除去する洗浄工程を有することを特徴とする請求項１記載のセルロース成形物の製造方法。
【請求項３】
分散液を前記粒子又は単繊維内に含浸する工程を、減圧下もしくは加圧下で行うことを特徴とする請求項１又は２記載のセルロース成形物の製造方法。
【請求項４】
未架橋のエラストマーとして、天然ゴム又は合成ゴムの未架橋のエラストマーを用いることを特徴とする請求項１〜３のいずれか一項記載のセルロース成形物の製造方法。
【請求項５】
未架橋のエラストマーとして、平均分子量が７０００以下の未架橋エラストマーを用いることを特徴とする請求項１〜４のいずれか一項記載のセルロース成形物の製造方法。
【請求項６】
未架橋のエラストマーとして、機械的な剪断力を付与して低分子化した未架橋エラストマーを用いることを特徴とする請求項１〜５のいずれか一項記載のセルロース成形物の製造方法。
【発明の詳細な説明】
【技術分野】
【０００１】
本発明はセルロース成形物の製造方法に関し、更に詳細には耐衝撃性が向上されたセルロース成形物の製造方法に関する。
【背景技術】
【０００２】
下記特許文献１には、セルロース溶液を高速で回転する回転容器に供給し、この回転容器に形成した直径０．１〜５．０ｍｍの範囲内の吐出孔から、遠心加速度１０〜１０００Ｇの遠心力でセルロース溶液を飛散させて液滴を形成し、この液滴を凝固液に捕捉させて凝固するセルロース粒子の製造方法が提案されている。
【先行技術文献】
【特許文献】
【０００３】
【特許文献１】特許第３１７７５８７号
【発明の開示】
【発明が解決しようとする課題】
【０００４】
特許文献１のセルロース粒子の製造方法で得られたセルロース粒子は、真球度が高く且つ粒度分布の小さいセルロース粒子であるため、樹脂成型品のバリ取用や樹脂成型金型の掃除用のブラスト粒子として用いることができる。
しかし、ブラスト粒子としてのセルロース粒子は、耐衝撃性が乏しいため、その交換頻度が高く、現在では、ブラスト粒子として工業的に使用されていない。
また、レーヨン糸等のセルロース繊維は、静電気が発生し難いため、低温雰囲気下でのバッグフィルタに適している。
しかし、バッグフィルタでも、内部に溜まった捕捉物を除去すべく、外部から間歇的に衝撃を与えているため、耐衝撃性の乏しいセルロース繊維をバッグフィルタに用いることは困難である。
そこで、本発明の課題は、セルロース粒子又はセルロース繊維から成る耐衝撃性が向上されたセルロース成形物の製造方法を提供することにある。
【課題を解決するための手段】
【０００５】
本発明者は、前記課題を解決するには、セルロース粒子又はセルロース単繊維内にゴム成分を含浸させることが有効であると考え検討した結果、本発明に到達した。
すなわち、本発明に係るセルロース成形物の製造方法は、セルロースから成るセルロース成形物である粒子又は単繊維を、未架橋のエラストマーが分散されている分散液に浸漬し、分散液を前記粒子又は単繊維内に含浸する工程と、分散液を含浸した前記粒子又は単繊維を乾燥する乾燥工程と、該乾燥した粒子又は単繊維を、架橋剤が混入された架橋剤溶液中に浸漬し、架橋剤溶液を前記粒子又は単繊維内に含浸する工程と、架橋剤溶液を含浸した前記粒子又は単繊維を乾燥する乾燥工程と、該乾燥した粒子又は単繊維を加熱して該粒子又は単繊維内に含浸している未架橋のエラストマーを架橋させる架橋工程とを具備し、架橋剤により架橋された前記エラストマーであるゴム成分が前記粒子又は単繊維そのものの中に５重量％以上混入しているセルロース成形物を得ることを特徴とする。
かかるセルロース成形物の製造方法に係る本発明において、未架橋のエラストマーとして、天然ゴム又は合成ゴムの未架橋のエラストマーを用い、架橋剤を用いることによって、セルロース粒子又はセルロース単繊維内に天然ゴム又は合成ゴムを架橋でき、生分解性のセルロース粒子又はセルロース単繊維であることを維持できる。
特に、未架橋のエラストマーとして、平均分子量が７０００以下の未架橋エラストマーを用いることによって、セルロース粒子又はセルロース単繊維内に未架橋エラストマーを容易に含浸させることができる。
この未架橋のエラストマーの低分子化は、未架橋のエラストマーに機械的な剪断力を付与することによって行うことができる。
【０００６】
また、分散液を含浸した前記粒子又は単繊維を乾燥する乾燥工程の前に、前記粒子又は単繊維の表面に付着している前記分散液を洗浄して除去する工程、および架橋剤溶液を含浸した前記粒子又は単繊維を乾燥する乾燥工程の前に、前記粒子又は単繊維の表面に付着している前記架橋剤溶液を洗浄して除去する工程を行ってもよい。
また、分散液を前記粒子又は単繊維内に含浸する工程を、減圧下もしくは加圧下で行うようにすることができる。
【発明の効果】
【０００７】
本発明によれば、セルロース粒子又はセルロース単繊維内にゴム成分をネット状に架橋できるため、セルロース粒子又はセルロース単繊維の耐衝撃性を向上できる。
その結果、セルロース粒子は、従来用いることができなかった、樹脂成型品のバリ取用や樹脂成型金型の掃除用のブラスト粒子として用いることができ、セルロース繊維は、フィルタ等の工業用途に用いることができる。
【図面の簡単な説明】
【０００８】
【図１】セルロース粒子の耐衝撃性を測定する測定装置を説明するための概略図である。
【図２】臼体１０の凹部１２に充填されたセルロース粒子に対し、杵体１４の自然落下による衝撃を２００００回与えた後のセルロース粒子の状態を示す顕微鏡写真である。
【図３】糸の耐衝撃性を測定するための測定装置を説明するための概略図である。
【発明を実施するための形態】
【０００９】
本発明で用いるセルロース成型物としては、セルロースから成る粒子又は単繊維（以下、セルロース粒子又はセルロース単繊維と称することがある）である。
かかるセルロース粒子又はセルロース単繊維としては、ビスコース（セルロースキサントゲン酸ナトリウムを水又は水酸化ナトリウム溶液に溶かした溶液）やセルロース銅アンモニア溶液等のアルカリ型セルロース溶液を、硫酸、塩酸等の無機酸から成る凝固液内に所定の吐出口から粒状又は繊維状に吐出して得たものを用いることができる。特に、セルロース粒子としては、上述した特許文献１に記載されている製造方法で得られたセルロース粒子は粒径が均斉であり、好適に用いることができる。
セルロース単繊維としては、市販されているレーヨン繊維等の再生セルロース繊維や木綿等の植物セルロース繊維を用いることができる。
【００１０】
かかるセルロース粒子又はセルロース単繊維を、未架橋のエラストマーが分散されている分散液に浸漬して、セルロース粒子又はセルロース単繊維内に未架橋のエラストマーを含浸する。
この未架橋のエラストマーとしては、合成ゴム及び天然ゴムのいずれのものであってもよいが、天然ゴムのエラストマーを用いた場合には、耐衝撃性を向上したセルロース粒子又はセルロース単繊維を全て自然界に存在する材料で構成することができて好ましい。
かかる未架橋のエラストマーを分散した分散液は、ベンゼン等の炭化水素系溶剤に添加し攪拌して得ることができる。また、分散液として、水を用いることもできる。
これらの分散液中には、未架橋のエラストマーを２重量％以上、好ましくは４重量％以上、特に好ましくは５重量％以上添加する。特に、分散液として、水を用いた場合には、未架橋のエラストマーとしては、微細で且つ粒度の揃った未架橋のエラストマー、例えば粒度分布を測定したとき、一個のピークを持った正規分布に近似した未架橋のエラストマーを用いることが好ましい。
得られた未架橋のエラストマーの分散液には、架橋促進剤が溶解された架橋促進剤溶液を添加することができる。
架橋促進剤としては、酸化亜鉛を好適に用いることができる。この酸化亜鉛は、塩化アンモン、メタノール、グリセリン及びイソプロピルアルコールから成る溶媒に溶解することによって架橋促進剤溶液を得ることができる。かかる架橋促進剤溶液には、促進助剤や帯電防止剤を添加してもよい。
尚、未架橋のエラストマーを分散した分散液に架橋促進剤溶液を添加する際に、途中で液相が不安定となるような場合には、弗素系界面活性剤又はノニオン系の浸透剤を少量添加してもよい。
【００１１】
この様にして得られた未架橋のエラストマーの分散液に、セルロース粒子又はセルロース単繊維を浸漬して攪拌しつつ、セルロース粒子又はセルロース単繊維内に、未架橋のエラストマーを４重量％以上、好ましくは５重量％以上含浸させることが必要である。この未架橋のエラストマーの含浸量が４重量％未満の場合は、セルロース粒子又はセルロース単繊維の耐衝撃性を充分に向上することが困難である。
未架橋のエラストマーのセルロース粒子又はセルロース単繊維内への含浸量を４重量％以上とするには、平均分子量が７０００以下、特に３０００以下の未架橋エラストマーを用いることが好ましい。このことは、合成ゴムの未架橋のエラストマーであって、平均分子量が１５０００のエラストマーと平均分子量が３０００のエラストマーとを用い、同一条件下でセルロース粒子又はセルロース単繊維内に未架橋エラストマーを含浸させて、セルロース粒子又はセルロース単繊維内への含浸したとき、平均分子量が１５０００のエラストマーでは、その含浸量は１〜２重量％であったが、平均分子量が３０００のエラストマーでは、その含浸量を５重量％以上とすることができたことから明らかである。
【００１２】
この様に、低分子化したエラストマーを得るには、未架橋のエラストマーにステアリン酸等のしゃく解剤を添加してもよく、ミキサー等によるビータ等の機械的な剪断力を付与して分子鎖を切断して低分子化することが好ましい。かかるビータ等の機械的な剪断力を付与してエラストマーの低分子化を図る際には、ビータ等の機械的な剪断力を付与する時間と、エラストマーの平均分子量との関係を予め求めておき、ビータ等の機械的な剪断力を付与する時間によって、エラストマーの平均分子量を調整することが好ましい。
得られた未架橋のエラストマーの分散液に、セルロース粒子又はセルロース単繊維を浸漬する。この際のセルロース粒子又はセルロース単繊維と分散液との浴比は５以上とすることが、溶液の安定性の観点から好ましい。
また、セルロース粒子又はセルロース単繊維を、セルロース粒子又はセルロース単繊維が通過できない目開のメッシュ状の網体で形成し袋内に充填して分散液に浸漬して攪拌することが、浸漬終了した際に、セルロース粒子又はセルロース単繊維を容易に回収できる。
【００１３】
更に、セルロース粒子又はセルロース単繊維を浸漬した分散液を、加熱して昇温した後に所定温度まで冷却する操作を複数回繰り返すことによって、セルロース粒子又はセルロース単繊維内に分散液を充分に浸透させることができる。かかる加熱温度としては６０℃程度が好ましく、冷却温度としては１５℃程度とすることが好ましい。
かかる含浸処理は、大気圧下でもよいが、減圧下又は加圧下で行うことによって、大気圧下で含浸処理を施した場合に比較して、含浸時間を短縮できる。
分散液の含浸処理を終了したセルロース粒子又はセルロース単繊維は、分散液から取り出して、表面に付着した分散液を洗浄除去する洗浄処理を施す。セルロース粒子又はセルロース単繊維のブロッキング防止のためである。
かかる洗浄処理では、分散液としてベンゼン等の炭化水素系溶剤を用いた場合には、ベンゼン等の炭化水素溶媒とイソプロピルアルコール等のアルコールとの混合液に、浴比１０以上となるようにセルロース粒子又はセルロース単繊維を添加して洗浄した後、ノニオン洗剤と弱塩基性洗剤との洗剤混合液に浴比１０以上となるようにセルロース粒子又はセルロース単繊維を添加して洗浄する。
更に、洗剤混合液がセルロース粒子又はセルロース単繊維に残らないように水洗したセルロース粒子又はセルロース単繊維に遠心脱水処理を施した後に乾燥を施す。
また、分散液として水を用いた場合、分散液を分離したセルロース粒子又はセルロース単繊維を水洗することによって洗浄でき、その後、遠心脱水処理を施してから乾燥を施す。
【００１４】
この様にして、内部に未架橋のエラストマーが含浸されたセルロース粒子又はセルロース単繊維には、未架橋のエラストマーの架橋反応を促進させるために、必要に応じて架橋剤を含浸させる。かかる架橋剤は、溶媒に溶解して得た架橋剤溶液に、内部に未架橋のエラストマーが含浸されたセルロース粒子又はセルロース単繊維を浸漬することによって、セルロース粒子又はセルロース単繊維内に含浸させることができる。
ここで、天然ゴムの未架橋のエラストマーをセルロース粒子又はセルロース単繊維内に含浸させた場合には、架橋剤として硫黄を用いることができる。硫黄をセルロース粒子又はセルロース単繊維内に含浸するには、粉末硫黄を二硫化炭素に溶解した溶液に、天然ゴムのエラストマーが含浸されたセルロース粒子又はセルロース単繊維を浸漬することによって行うことができる。
次いで、硫黄の含浸処理が終了したセルロース粒子又はセルロース単繊維は、溶液から取り出して、水洗・乾燥を施す。
その後、所定温度で所定時間加熱処理することによって、セルロース粒子又はセルロース単繊維内に含浸した未架橋のエラストマーを架橋することができる。
未架橋のエラストマーとして、合成ゴムの未架橋のエラストマーを用いた場合は、１３０〜１７０℃（好ましくは１４０〜１６０℃）で１０〜３０分程度の加熱処理のみによって架橋反応を充分に惹起できるものが多い。
一方、天然ゴムの未架橋のエラストマーを用いた場合には、架橋剤を用いることによって架橋反応を促進できる。かかる架橋剤として硫黄を用いた場合の架橋条件としては、１５０〜１７０℃（好ましくは１６０〜１６５℃）で１時間程度保持することが好ましい。
尚、架橋条件としては、使用した架橋剤に応じて最適な条件を採用できる。
【００１５】
この様にして未架橋のエラストマーを架橋することによって、ネット状に架橋されているゴム成分をセルロース粒子又はセルロース単繊維内に形成できる。かかるセルロース粒子又はセルロース単繊維内には、セルロース粒子又はセルロース単繊維内に、ゴム成分が５重量％以上含浸されており、このゴム成分がネット状に架橋されている。
このため、セルロース粒子又はセルロース単繊維に衝撃力が繰り返し加えられても、ゴム成分がセルロース粒子又はセルロース単繊維内で衝撃力を吸収でき、セルロース粒子又はセルロース単繊維の耐衝撃性を向上できる。
従って、かかるセルロース粒子は、樹脂成型品のバリ取用や樹脂成型金型の掃除用のブラスト粒子として工業的に用いることができる。また、セルロース単繊維も、バッグフィルタ等の工業用途に用いることができる。
ここで、セルロース粒子又はセルロース単繊維内に含浸されているゴム成分が５重量％未満の場合は、セルロース粒子又はセルロース単繊維の耐衝撃性を充分に向上できない。
かかるゴム成分としては、天然ゴム成分であっても、合成ゴム成分であってもよいが、天然ゴム成分とすることによって、耐衝撃性を向上したセルロース粒子又はセルロース単繊維を全て自然界に存在する材料で構成することができ、生分解性の特性を維持できる。
【実施例１】
【００１６】
（１）セルロース粒子の準備
ビスコースを塩酸溶液中に吐出して平均粒径が２００μｍのセルロース粒子を、浴比１０〜１５倍の弱アルカリ洗剤とノニオン洗剤とが添加された洗浄液で精練・洗浄した後、絶乾に近い状態まで乾燥した。
（２）未架橋のエラストマーの分散液の準備
（ａ）素練りした天然ゴム２．５ｇをミキサー（(株)タイガー製、ＳＫＯ−Ｂ７００）に投入し、天然ゴムの分子鎖を切断すべく、ミキサーの回転翼を回転数１６，５００ｒｐｍで回転して天然ゴムに対して９０秒間の高速ビータを与えた。
ミキサーから取り出したエラストマー１０重量部を、ベンゼン９０重量部中に添加し撹拌して未架橋のエラストマーが１０重量％含有の分散液を得た。
（ｂ）かかる未架橋のエラストマーの分散液とは別に、架橋促進剤としての酸化亜鉛を溶解した架橋促進剤溶液を準備した。かかる架橋促進剤溶液は、酸化亜鉛１重量部を、塩化アンモン１重量部、メタノール４重量部及びグリセリン２重量部の溶液中に添加した後、弗素系界面活性剤としての４フッ化エチレンを少量滴下し、撹拌しつつイソプロピル３重量部を添加する。
更に、帯電防止剤として、市販の導電性樹脂１重量部をイソプロピル７．８重量部に溶解した溶液を添加した。
（ｃ）この様にして調整した未架橋のエラストマーの分散液５０重量部にベンゼン２５重量を加えた溶液に、架橋促進剤溶液２５重量部を添加する。最終的に得られた未架橋のエラストマーの分散液中には、天然ゴムのエラストマーが５重量％分散されている。
尚、この際に、液相が不安定となって分離が心配される場合には、弗素系界面活性剤として４フッ化エチレン又はノニオン系の浸透剤を少量添加することによって、液相の安定化を図った。
【００１７】
（３）セルロース粒子の浸漬
（１）で精練・洗浄・絶乾したセルロース粒子を挿入した目開き４，０００メッシュの袋を、架橋促進剤溶液が添加された（２）で得られた未架橋のエラストマーの分散液中に浸漬した。この場合の浴比は５とした。
次いで、分散液を大気圧下で攪拌しつつ６０℃まで加温した後、自然冷却によって１５℃まで冷却し、再度、冷却した分散液を攪拌しつつ６０℃まで再加温した後、１５℃まで再冷却した。この様な分散液の加温及び冷却を４〜５回ほど繰り返して行った。
（４）浸漬したセルロース粒子の洗浄
エラストマーの分散液から取り出したセルロース粒子を、ベンゼン７０重量部とイソプロピルアルコール３０重量部との混合有機洗浄液に浴比１０で浸漬して洗浄した後、ノニオン洗剤（１〜２重量％）と弱塩基性洗剤（２〜３重量％）とが混合された混合洗浄液に浴比１０で浸漬して洗浄した。この洗浄は、セルロース粒子の表面にエラストマーの分散液が残留し、セルロース粒子同士がブロッキングすることを防止するためのものである。
更に、セルロース粒子を洗剤が残留しないように充分に水洗した後、遠心脱水処理を施してから乾燥（１２０℃、２．５時間）した。
（５）架橋
二硫化炭素に粉末硫黄を添加して得た、硫黄が３重量％の溶液に、（４）で得たエラストマーを含浸させたセルロース粒子を浴比１０で浸漬し、大気圧・室温下で２〜４時間保持した。
溶液から取り出したセルロース粒子を水洗して、二硫化炭素及び表面に析出した硫黄を除去した後、乾燥した。
次いで、硫黄と天然ゴムのエラストマーとが含浸されているセルロース粒子を、雰囲気温度が１６５℃に加熱されているオーブン中に挿入して１時間保持して、セルロース粒子中に含有されているエラストマーに架橋を施した。
得られたセルロース粒子は、表面が若干褐色となった粒子であった。このセルロース粒子内に含浸されたゴム成分量は、分散液に浸漬する前のセルロース粒子の重量と架橋処理終了後のセルロース粒子の重量とから計算すると、６．８重量％であった。
尚、内部に天然ゴム成分が架橋されているセルロース粒子は、地中に埋めると、秋季で約３月程度で消滅していた。
【実施例２】
【００１８】
実施例１で得たゴム成分が含浸されたセルロース粒子の耐衝撃性を測定した。測定装置の概要を図１に示す。図１に示す測定装置は、金属製の臼体１０の直径９ｍｍで深さ２０ｍｍの凹部１２内に実施例１で得たセルロース粒子０．２ｇを充填し、重さ１００ｇの杵体１４を自然落下させてセルロース粒子に衝撃を与えた。かかる杵体１４の落下回数をカウントした。
杵体１４の自然落下回数が２００００回に到達したとき、セルロース粒子の状態を電子顕微鏡観察したところ、図２（ａ）に示す様に、セルロース粒子は変形しているものの、割れているものは殆どなかった。
次に、実施例１の（１）で精練・洗浄・絶乾したセルロース粒子を用いた他は、図１に示す測定装置を用いて同様にして耐衝撃性を調査した。
すなわち、杵体１４の落下回数が２００００回に到達したとき、セルロース粒子の状態を顕微鏡観察したところ、図２（ｂ）に示す様に、殆どのセルロース粒子にクラックや割れが発生していた。
【実施例３】
【００１９】
実施例１において、セルロース粒子に代えてセルロース繊維としてのレーヨン糸（７５デニール、７フィラメント）の精練糸を用いた他は、実施例１と同様にしてセルロース単繊維内にゴム成分が含浸された加工糸を得た。
得られた加工糸は、表面が若干褐色となった糸であって。得られた加工糸の単繊維内に含浸されたゴム成分量は、分散液に浸漬する前の原糸又は精練糸の重量と架橋処理終了後の加工糸の重量とから計算すると、６．５〜７．８重量％であった。
【００２０】
次に、得られた加工糸の耐衝撃性を測定した。測定装置の概要を図３に示す。図３に示す測定装置では、一端が固定された加工糸１６の他端に、１５ｇの重り１８を取り付けて、加工糸１６に所定の張力を付与した。この様に、所定の張力が付与された加工糸１６の途中は、基台上に固定された台２０の上面上に位置し、台２０の上面には、重さ１００ｇで直径６．５ｍｍの杵体２２が設けられている。この杵体２２は、自然落下して加工糸１６に衝撃を与える。
かかる衝撃を加工糸１６が切断するまで繰り返し与え、加工糸１６が切断するまでの杵体２２の自然落下回数をカウントした。
また、未架橋のエラストマーが分散された分散液に浸漬処理する前のレーヨン糸（７５デニール、７フィラメント）の原糸及び精練糸についても、図３に示す測定装置を用い、原糸及び精練糸の各々が切断するまでの杵体２２の自然落下回数をカウントした。
原糸が切断するまでの杵体２２の自然落下回数を１として、精練糸及び加工糸の各々が切断するまでの杵体２２の自然落下回数を、下記の表１に示す。
【００２１】
【表１】
2010242100.tif 000003
表１から明らかな様に、加工糸の耐衝撃性は、原糸の約１７倍にも向上している。
【実施例４】
【００２２】
実施例１において、セルロース粒子に代えてセルロース繊維としての木綿糸（７５デニール、７本）の精練糸を用いた他は、実施例１と同様にしてセルロース単繊維内にゴム成分が含浸された加工糸を得た。
得られた加工糸は、表面が若干褐色となった糸であって。得られた加工糸の単繊維内に含浸されたゴム成分量は、分散液に浸漬する前の精練糸の重量と架橋処理終了後の加工糸の重量とから計算すると、６．８〜８．２重量％であった。
次に、得られた加工糸、未架橋のエラストマーが分散された分散液に浸漬処理する前の木綿糸（４０番手双糸）の原糸及び精練糸ついての耐衝撃性の測定を、実施例３と同様に行った。
原糸が切断するまでの杵体２２の自然落下回数を１として、精練糸及び加工糸の各々が切断するまでの杵体２２の自然落下回数を、下記の表２に示す。
【００２３】
【表２】
2010242100.tif 000004
表１から明らかな様に、加工糸の耐衝撃性は、原糸の約１７倍にも向上している。
【実施例５】
【００２４】
（１）セルロース繊維
実施例３に用いたレーヨン糸（７５デニール、７フィラメント）の精練糸と実施例４で用いた木綿糸（４０番手双糸）の精練糸とを用いた。
（２）分散液の準備
市販されている天然ゴムの未架橋のエラストマー（粒状品：粒度分布測定の結果、粒径２００ｄｎｍと１０００ｄｎｍとにピークが存在した）を水で希釈して固形分１５％とし、フッ素系界面活性剤を少量添加した。
（３）浸漬処理
調整した分散液を貯留した二個の容器を準備し、準備したレーヨン糸と木綿糸との各々を単独で浸漬した。この浸漬処理では、浴比を２０とし、分散液の温度で４５℃２時間保持した後、１０時間徐冷する加熱・徐冷操作を３回繰り返して行った。
次いで、レーヨン糸と木綿糸との各々を約１５ｋｇのローラで絞った後、水洗を行った。水洗したレーヨン糸と木綿糸との表面に未架橋のエラストマーが存在しないことを確認した。
更に、水洗したレーヨン糸と木綿糸とを５〜１０％のアルコール液に浸漬し、残存している未架橋のエラストマーを完全に凝固させた後、２４時間の風乾を行った。
（４）架橋
風乾したレーヨン糸と木綿糸とを９０℃で１２０分間加熱処理し、未架橋のエラストマーを架橋して、加工糸を得た。得られた加工糸の単繊維内に含浸されたゴム成分量は、分散液に浸漬する前の原糸又は精練糸の重量と架橋処理終了後の加工糸の重量とから計算すると、２．０〜８．８重量％であった。
（５）耐衝撃性
得られた加工糸の耐衝撃性について、実施例３と同様にして測定した。その結果を表３に示す。
【００２５】
【表３】
2010242100.tif 000005
表３から明らかな様に、加工糸の耐衝撃性は原糸よりも、大きく向上していることが判る。特に、木綿糸の耐衝撃性の向上は大きい。木綿糸の単繊維は中空状であるため、単繊維の中空内に未架橋のエラストマーが進入し、架橋されたものと考えられる。
【実施例６】
【００２６】
（１）実施例５において、分散液を下記に示す分散液及び浸漬処理に変更した他は、実施例５と同様にして浸漬処理を施した。
［分散液］
市販されている合成ゴムの未架橋のエラストマー（粒状品：粒度分布測定の結果、粒径２１０ｄｎｍのみにピークが存在する正規分布状の粒径分布であった）を水で希釈して固形分１０％と１５％とし、フッ素系界面活性剤を少量添加した。
［浸漬処理］
調整した分散液を貯留した４個の容器を準備し、準備したレーヨン糸と木綿糸との各々を単独で浸漬した。この浸漬処理では、浴比を１５とし、分散液の温度で４５℃２時間保持した後、１０時間徐冷する加熱・徐冷操作を３回繰り返して行った。
次いで、レーヨン糸と木綿糸との各々を手絞りした後、約１５ｋｇのローラで絞り、水洗を行った。水洗したレーヨン糸と木綿糸との表面に未架橋のエラストマーが存在しないことを確認した。
更に、水洗したレーヨン糸と木綿糸とに、１％塩化カルシウム液に浸漬し、残存している未架橋のエラストマーを完全に凝固させた後、２４時間の風乾を行った。
（２）架橋
風乾したレーヨン糸と木綿糸とを１６２℃で１０分間加熱処理し、未架橋のエラストマーを架橋して、加工糸を得た。得られた加工糸の単繊維内に含浸されたゴム成分量は、分散液に浸漬する前の原糸又は精練糸の重量と架橋処理終了後の加工糸の重量とから計算すると、５．９〜１４重量％であった。
（３）耐衝撃性
得られた加工糸の耐衝撃性について、実施例３と同様にして測定した。その結果を表４に示す。
【００２７】
【表４】
2010242100.tif 000006
表４から明らかな様に、加工糸の耐衝撃性は原糸よりも、大きく向上していることが判る。特に、固形分が１５％の分散液を用いた水準の耐衝撃性の向上が大きく、就中、木綿糸の耐衝撃性の向上は著しく大きい。
【符号の説明】
【００２８】
１０  臼体
１２  凹部
１４，２２  杵体
１６  加工糸
１８  重り
２０  台
【図１】
2010242100.tif 000007
【図３】
2010242100.tif 000008
【図２】
2010242100.tif 000009